(57)【要約】下記を有する、液体をフィルター処理するための一体型のメンブレンタイプのフィルター構造体：透過率Ｋｓの多孔性無機材料から形成される支持体、支持体は、主軸、上流基部、下流基部、内部部分を画定する周縁壁を有するチューブ状の全体的な形状を有する、支持体の内部部分に形成されており支持体の主軸に平行な複数の流路、並びに、流路の内部表面を覆っている透過率Ｋｍ及び平均厚みｔｍのメンブレン；この構造体の外部水力学的直径が、下記の関係（１）を満たす：  φｆ＝α×［Ａ＋Ｂ×ｌｏｇ１０（Ｋｓ×ｔｍ／Ｋｍ）］  （１）  αが、０．８５と１．１５との間の係数であり、かつ、【数１】2021504128.tif 000008であり、  Ｄｈは、流路の平均の水力学的直径であり、  ｅｉｎｔは、流路の間の内部壁の最小の厚みであり、  ｅｅｘｔは、フィルターの周縁壁の最小の厚みであり、  ｔｍ、φｆ、ｅｉｎｔ、ｅｅｘｔ、及びＤｈは、メートルで表され、かつＫｓ及びＫｍは、ｍ２で表される。
2021504128.tif 000002
【特許請求の範囲】
【請求項１】
下記を有する、液体をフィルター処理するための一体型のメンブレンタイプのフィルター構造体：
−  透過率Ｋｓの多孔性無機材料から形成されている支持体、前記支持体は、主軸、上流基部、下流基部、内部部分を画定している周縁壁を有する、チューブ状の全体的な形状を有している、
−  前記支持体の前記内部部分に形成されている、前記支持体の前記主軸に平行な、複数の流路、前記流路は、多孔性無機材料でできている内部壁によって、互いに分離されている、
−  すべての前記流路は、前記液体が循環する方向において、それらの上流側端部又は下流側端部において開かれており、
−  フィルター処理された液体は、前記周縁壁を介して除去され、
−  透過率Ｋｍ及び平均厚みｔｍのメンブレンが、前記流路の内部表面を覆っており、
前記フィルター構造は、その外部水力学的直径φｆが、下記の関係（１）を満たすことを特徴とする：
φｆ＝α×［Ａ＋Ｂ×ｌｏｇ１０（Ｋｓ×ｔｍ／Ｋｍ）］  （１）
ここで、αは、０．８５と１．１５との間の係数であり、かつ、
【数１】
2021504128.tif 000007
であり、
Ｄｈは、前記流路の平均の水力学的直径であり、
ｅｉｎｔは、前記流路の間の前記内部壁の最小厚みであり、
ｅｅｘｔは、フィルターの前記周縁壁の最小厚みであり、
ｔｍ、φｆ、ｅｉｎｔ、ｅｅｘｔ、及びＤｈは、メートルで表され、かつＫｓ及びＫｍは、ｍ２で表される。
【請求項２】
比Ｋｓ×ｔｍ／Ｋｍが、０．０１ｍと１０ｍとの間である、請求項１に記載のフィルター構造体。
【請求項３】
前記支持体の前記外部水力学的直径φｆが、３０ｍｍと１００ｍｍとの間、好ましくは５０ｍｍ超８０ｍｍ未満である、請求項１又は２に記載のフィルター構造体。
【請求項４】
前記流路の平均の水力学的直径ｄｈが、０．５ｍｍと７ｍｍとの間、好ましくは１ｍｍと５ｍｍとの間、より好ましくは１．５ｍｍと３．５ｍｍとの間である、請求項１〜３のいずれか一項に記載のフィルター構造体。
【請求項５】
前記支持体の前記内部壁の最小厚みｅｉｎｔが、０．３ｍｍと３ｍｍとの間、好ましくは０．７ｍｍと２ｍｍとの間である、請求項１〜４のいずれか一項に記載のフィルター構造体。
【請求項６】
前記支持体が、正方形、六角形、又は円形の基部、好ましくは円形の基部を有することを特徴とする、請求項１〜５のいずれか一項に記載のフィルター構造体。
【請求項７】
すべての前記流路が、同一の水力学的直径を有することを特徴とする、請求項１〜６のいずれか一項に記載のフィルター構造体。
【請求項８】
少なくとも２つの前記流路が、異なる水力学的直径を有することを特徴とする、請求項１〜７のいずれか一項に記載のフィルター構造体。
【請求項９】
前記フィルターの前記周縁壁の最小厚みｅｅｘｔが、０．５ｍｍと４ｍｍとの間、好ましくは１ｍｍと２ｍｍとの間であることを特徴とする、請求項１〜８のいずれか一項に記載のフィルター構造体。
【請求項１０】
前記支持体の透過率Ｋｓが、好ましくは、１．０×１０−１４と１．０×１０−１１との間であることを特徴とする、請求項１〜９のいずれか一項に記載のフィルター構造体。
【請求項１１】
前記メンブレンの透過率Ｋｍが、好ましくは、１．０×１０−１９と１．０×１０−１４との間であることを特徴とする、請求項１〜１０のいずれか一項に記載のフィルター構造体。
【請求項１２】
前記メンブレンの平均厚みｔｍが、０．１μｍ〜３００μｍ、好ましくは１０μｍ〜７０μｍの範囲である、ことを特徴とする、請求項１〜１１のいずれか一項に記載のフィルター構造体。
【請求項１３】
前記メンブレンが、１０％と７０％との間、好ましくは３０％と５０％との間である開放細孔率を有することを特徴とする、請求項１〜１２のいずれか一項に記載のフィルター構造体。
【請求項１４】
前記支持体の細孔のメジアン直径が、２０μｍと５０μｍとの間であることを特徴とする、請求項１〜１３のいずれか一項に記載のフィルター構造体。
【請求項１５】
前記流路が、円形又は多角形の断面を有し、特には、正方形、六角形、又は八角形の断面、特には、正方形の断面、を有することを特徴とする、請求項１〜１４のいずれか一項に記載のフィルター構造体。
【請求項１６】
下記を有する、フィルター処理装置：
−  前記フィルター構造体、
−  前記フィルター構造体の周りを封止する包囲体、この包囲体は、下記を有する：
−  フィルター処理される液体を導入するための、前記フィルター構造体の前記上流面において前記流路に流体的に接続している、手段、
−  前記フィルター構造体の周縁において透過液を除去するための、前記フィルター構造体の前記周縁壁に流体的に接続している、手段、
−  前記フィルター構造体の前記下流面における残留分又は濃縮物を除去するための、手段。
【請求項１７】
請求項１〜１５のいずれか一項に記載のフィルター構造体、又は、請求項１６に記載のフィルター処理装置の、液体の精製及び／又は分離のための、化学、医薬、食品、若しくは農食品の産業における、バイオリアクターにおける、又は、シェールからの石油若しくはガスの抽出における、使用。
【発明の詳細な説明】
【技術分野】
【０００１】
本発明は、無機材料でできており液体をフィルター処理することが意図されているフィルター構造体の分野、特には、液体、より特には水、特にはシェールからの石油又はガスの抽出によってもたらされる製造水から、粒子又は分子を分離するためのメンブレンでコーティングされている多孔性の構造体の分野に関する。本発明は、また、種々の工業的方法において液体を精製及び／又は分離するための、化学、医薬、食品、又は農食品産業における用途も有する。
【背景技術】
【０００２】
種々の液体、特には汚染された水をフィルター処理する、セラミック、あるいはメンブレンを用いるフィルターが、知られている。
【発明の概要】
【０００３】
フィルターは、一般には、チューブ状の支持体から製造され、この支持体は、多孔性無機材料でできており、支持体の軸に平行な長さ方向の流路を画定する壁から、形成されている。流路の内部表面は、分離メンブレンで覆われている。このメンブレンは、材料、通常は無機材料、を含有し、この材料の性質及び形状が、混入している分子又は粒子のサイズが上述のメンブレンの細孔のメジアン径の程度である限りは、それらを押し止めることに適している。
【０００４】
正面方向フィルター処理として知られる第１の技術が知られており、この技術は、処理される液体を、フィルター媒体の表面に垂直な方向で、フィルター媒体に通過させることを含む。正面方向フィルターは、典型的には、それらの正面に差し込まれている流路部分、及び、それらの背面に差し込まれている流路部分を有しており、そのようにして、フィルター処理される液体が通過するフィルター壁によって分離されている流入流路及び流出流路が、形成されている。この液体は、壁及びメンブレンを超えて通過するときに、その分子又は粒子を失い、そのようにして、流入流路に蓄積される残留分を形成し、一方で、精製された液体が、流出流路を介して、又は、フィルターの周縁が妨げられていない場合には、フィルターの周縁部を介して部分的に、外に出る。この技術は、粒子の蓄積及びフィルター媒体の表面におけるケーキの形成によって、制限される。通常は、流入流路は、フィルターの上流面（又は正面）において、フィルター処理される液体の流路に、フィルター処理される液体が循環する方向に対して、開いている。これらの流入流路は、液体の循環の方向において、上述のフィルターの下流面（又は対向面）において、塞がれていることができる。他方では、それを介してフィルター処理された液体が除去される流路、又は流出流路が、フィルターの上流面において塞がれていてよく、かつ、フィルターの下流面において開いていてよい。
【０００５】
本発明が同様に関係している別の技術によれば、接線方向フィルター処理（タンジェンシャルフィルター処理）が用いられ、この方法では、他方で、メンブレンの表面における、液体の長さ方向の循環に起因して、粒子の蓄積を制限することができる。粒子は、循環する流れに保持され、それに対して、液体は、圧力差の影響下で、メンブレンを通過することができる。この技術は、性能及びフィルター処理のレベルにおいて、安定性を確保する。これは、粒子及び／又は分子を非常に多く有している液体をフィルター処理するために、より特に推奨されている。
【０００６】
したがって、接線方向フィルター処理の利点は、実施の容易性、上述のフィルター処理を実施するためにその多孔度が適合されているメンブレンの使用に起因する信頼性、及び、連続的な作動である。
【０００７】
接線方向フィルター処理は、助剤をほとんど又は全く必要とせず、２つの分離された液体を供給する。これらの液体は、有益な使用に供されうる：すなわち、（残留分、リテンテートとしても言及される）濃縮物、及び、（透過液、パーミエートとしても言及される）ろ液である。これは、クリーンな方法であり、環境にやさしい方法である。
【０００８】
そのようなフィルターのフィルター処理原理及び効率は、多孔性の壁を超えて液体を通過させることを可能にするための、構造体内における圧力差の適用に、依存している。しかしながら、液体の流れ抵抗が、得られるろ液の流れを制限する。
【０００９】
そのようなメンブレンフィルターの機能特性を改善するために、種々の形状が提案されている。例えば、米国特許第４０６９１５７号は、複数流路構造体を開示しており、この構造体の表面領域、流路密度、及び支持体の多孔度が、最適化されており、それによって、フィルターのサイズ（すなわち直径）を最小化しつつ、同時に、流れを増加させる。フィルターの流れ抵抗を低減するために、スロット又は排出流路に異なる形状を備えさせることが、提案されている（米国特許第４７８１８３１号明細書、米国特許第５８５５７８１号明細書、米国特許第６０７７４３６号明細書、欧州特許第１４５７２４３号明細書、欧州特許第１６０７１２９号明細書）。スロットは、米国特許出願公開第２００１／００２０７５６号明細書によってさらに具体的に提案されているように、硬化後又は押出の間に、フィルターを機械処理することによって、作ることができる。
【００１０】
多孔性の壁を通る液体の通過に起因する流れ抵抗性の問題は、最も中心側の流路を通過する液体が、フィルターの最も周縁側の流路を通過する液体よりも、はるかに効率悪くフィルター処理される、大きい直径の接線方向フィルターの場合に、特に生じる。
【００１１】
この問題を緩和するために、国際公開第２０１７／１０３４７３号は、排出スロットが構造体の中心にまで形成されており、かつ特定の流路が塞がれており、それによりフィルターの中央部分からの透過液がフィルターの周縁の方向でさらに容易に回収され得るようになっている構造体を、記載している。この公報に係るフィルターは、本発明とは異なり、液体を回収し、かつその液体を、フィルターにおいて側方的に形成されたスロットを介して抽出するための、除去流路を得るために、流路のうちのいくつかを、それらの上流側末端及び下流側末端の両方において塞ぐ必要がある（図１参照）。
【００１２】
国際公開第２０１７／０８５５５１号から知られているのが、好ましくは実質的に平行に配置されている複数の一体型セラミックハニカムフィルター要素のアセンブルから製造されており、それぞれの要素が、複数の平行ダクトを有している、フィルター処理装置である。このような構成は、用いられるフィルター構造体の個々のサイズを制限することを可能とし、そのため、それぞれのユニット内における最大限のフィルター処理効率を保証することを可能にする。そのような構成によって、機械処理に頼ることなく大きいサイズのフィルターを得ることが可能となり、究極的には、そこを介して透過液が除去される周縁表面領域を、増加させることが可能となる。しかしながら、そのような構成は、多くの欠点を有する。まず何よりも、この装置は、比較的多くの数の封止剤を必要とし、かつ、フィルター処理される液体が透過液へ漏洩又は移動するリスクが増加するという影響を有する。さらには、同一のサイズ（又は同一の合計体積）を有する一体型のフィルター構造体と比較して、複数の小さい個々のフィルター構造体をアセンブルすることに依存しているそのような解決策は、上述のユニットそれぞれの間に必要とされる空間に起因して、フィルターの全体的なフィルター体積における大幅な損失をもたらす。さらには、アセンブルされたフィルター又は複数フィルター要素の解決策のコストは、一体型フィルターのコストよりもはるかに高いことが証明されている。
【００１３】
国際公開第２０１５／１７７４７６号及び国際公開第２０１６／０９７６６１号は、チューブ状形状の接線方向フィルターを記載しており、これは、一群の平行流路を区切っている要素を有しており、平行流路の内のいくつかが、分離層で覆われている。しかしながら、下記の例示において報告しているように、出願人の会社は、これらの公報において提供されているデータに基づいて、これらの公報に記載されている要素の直径は、最終的に得られるフィルターの最高の性能を得るためには最適ではないことを、明らかに示すことができた。
【００１４】
したがって、現在、液体の接線方向フィルター処理のためのメンブレンを有する一体型のフィルター構造体、すなわち、単一の多孔性支持体を有しており、この支持体の壁にフィルターメンブレンが適用されているフィルター構造体であって、最大のフィルター処理効率を有しており、すなわち、支持体の壁及びメンブレンの同一サイズ、及び同一の本質的な特徴に関して最適化されておりかつ最大化されているろ液の流れを有する、フィルター構造体が、必要とされている。
【図面の簡単な説明】
【００１５】
【図１】図１は、共通のフィルター構造体の全体図を示す。
【図２】図２は、本発明に従って計測されるパラメータの計測のやり方を説明する、フィルター構造体の上流面の図である。
【図３】図３は、流入流路及び流出流路が円状の断面である、フィルター処理フィルターの上流面の正面図である。
【図４】図４は、本発明に係るフィルターの正面の完全な構成を描写している。この図では、寸法はｍｍで表現される。
【図５】図５は、本発明に係るフィルターの正面の完全な構成を描写している。この図では、寸法はｍｍで表現される。
【発明を実施するための形態】
【００１６】
一体型の構造体によって意味されているのは、フィルター処理される液体の全てを、１つのフィルター内で処理することを可能にする単一の多孔性支持体から形成されている、構造体である。対照的に、非一体型又は複数要素フィルターは、複数の支持体を有する複数体から形成されていることができ、したがって、それぞれの支持体は、別個のフィルター構造体を構成しており、液体のフィルター処理は、部分的に、これらのユニットそれぞれにおいて行われる。国際公開第２０１７／０８５５５１号は、このような複数要素フィルターを記載している。
【００１７】
特には、出願人の会社は、このような方法でのろ液の流れの最適化は、一体型フィルター構造体を形作っている種々の要素の統合された適合に依存していることを見出した。換言すると、最大限のフィルター処理効率を得るためには、支持体の物理的特性とメンブレンの物理的特性とが一緒に調節される必要があるということが、見出された。
【００１８】
したがって、フィルターの幾何学的な特徴のみを考慮している種々の構成を提案している従来の解決策とは異なり、本発明は、メンブレンの一定の本質的な特徴と、上述の幾何学的な特徴との間の相関関係を確立するという原則に依拠しており、それによって、フィルター構造体の最適な構成を決定する。そのような相関関係は、これまでに記載されたことがない。
【００１９】
したがって、本件発明者らは、同等のサイズに関して、複数要素構造体、すなわちフィルター要素を複数有する構造体と比較して、一体型の構造体、又は接線方向フィルター単一要素の、フィルター処理された透過液の流れを、最大化することが可能であったことを、見出した。
【００２０】
さらに具体的には、本件発明者らは、支持体及びメンブレンの幾何学特性及び物理特性を考慮することによって決定することができる、一体型フィルター構造体の最適な直径があることを見出し、その下では、一体型の解決策が、複数要素の解決策よりも良好に作動することを見出した。したがって、本発明を適用することによって、一体型のフィルター構造体が、流れの観点において最適な解決策であり、一方で同時に、複数の要素をアセンブルすることから得られるフィルターよりも複雑性が低くかつ実施が高価でないままである、定義域を、選択することが可能となる。
【００２１】
さらに具体的には、本発明は、下記を有する、接線方向でフィルター処理される液体のための一体型メンブレンタイプのフィルター構造体に関する：
−  透過率Ｋｓの多孔性無機材料から形成される支持体、この支持体は、主軸、上流基部、下流基部、内部部分を画定する周縁壁、を有する、チューブ状の全体的な形状を有しており、
−  支持体の内部部分に形成されている、支持体の主軸に平行な、複数の流路、この流路は、多孔性無機材料でできている内部壁によって、互いに分離されている、
−  流路は、上述の液体が循環する方向において、それらの上流側端部又は下流側端部において開かれており、有利には、上流側端部及び下流側端部において開かれており、
−  フィルター処理された液体は、上述の周縁壁を介して除去され、
−  透過率Ｋｍ及び平均厚ｔｍのメンブレンが、流路の内部表面を覆っており、
上述のフィルター構造体の外部水力学的直径φｆが、下記の関係（１）を満たすことを、特徴とする：
φｆ＝α×［Ａ＋Ｂ×ｌｏｇ１０（Ｋｓ×ｔｍ／Ｋｍ）］        （１）
αは、０．８５と１．１５との間の係数であり、かつ、
【００２２】
【数１】
2021504128.tif 000003
【００２３】
であり、
Ｄｈは、流路の平均の水力学的直径であり、
ｅｉｎｔは、流路の間の内部壁の最小厚みであり、
ｅｅｘｔは、フィルターの周縁壁の最小厚みであり、
ｔｍ、φｆ、ｅｉｎｔ、ｅｅｘｔ、及びＤｈは、メートルで表され、かつＫｓ及びＫｍは、ｍ２で表される。
【００２４】
上述の式において、下記の定義が与えらえる：
支持体の水力学的直径φｆは、チューブ状構造体の部分Ｐの任意の横断平面において、上述の支持体の断面の表面積Ｓｆ、及びその外周Ｐｆから、上述の部分の平面において、下記の慣用的な表現を適用することによって、算出される：
φｆ＝４×Ｓｆ／Ｐｆ
【００２５】
流路の水力学的直径Ｄｈは、チューブ状構造体の部分Ｐの任意の横断平面において、上述の流路の断面の表面積Ｓｃ及びその外周Ｐｃから、上述の部分の平面において、下記の慣用的な表現を適用することによって、算出される。
Ｄｈ＝４×Ｓｃ／Ｐｃ
【００２６】
周縁壁の最小厚みｅｅｘｔは、周縁壁の外側の外周と、最も近い流路の端部との間において、図１に見られるような、チューブ状構造体の部分Ｐの任意の横断平面において、計測される。
【００２７】
最小厚みｅｉｎｔは、共通の壁を有している２つの流路の端部の間において、図１に見られるような、チューブ状構造体の部分Ｐの任意の横断平面において、計測される、最小距離である。
【００２８】
適切な場合には互いに組み合わせることができる本発明の好ましい実施態様によれば：
−  Ｋｓ×ｔｍ／Ｋｍの比が、０．０１ｍと１０ｍとの間である；
−  支持体の外側の水力学的直径φｆが、３０ｍｍと１００ｍｍの間であり、好ましくは、４０ｍｍ超であり又はさらには５０ｍｍ超であり、かつ８０ｍｍ未満である；
−  流路の平均の水力学的直径Ｄｈが、フィルター構造体の主軸に対して垂直な平面Ｐにおいて、０．５ｍｍ〜７ｍｍ、好ましくは１ｍｍ〜５ｍｍ、より好ましくは１．５ｍｍ〜４ｍｍ、さらにより好ましくは、１．５ｍｍ〜３．５ｍｍである；
−  αが、０．９０と１．１０との間であり、さらに好ましくは、αは、０．９５と１．０５との間である；
−  支持体の内部壁の最小の厚みｅｉｎｔが、０．３ｍｍと３ｍｍとの間であり、好ましくは０．７ｍｍと２ｍｍの間である；
−  支持体が、正方形、六角形、又は円形の基部を有しており、好ましくは円形の基部を有している；
−  構造体が、２００ｍｍ〜１５００ｍｍの長さを有しており、より好ましくは、５００ｍｍと１１００ｍｍとの間の長さを有している；
−  全ての流路が、同一の水力学的直径を有している；
−  少なくとも２つの流路が、異なる水力学的直径を有している；
−  周縁壁の最小厚みｅｅｘｔが、０．５ｍｍと４ｍｍの間、好ましくは１ｍｍと２ｍｍの間である；
−  支持体を構成する材料の透過率Ｋｓが、好ましくは、１．０×１０−１４と１．０×１０−１１との間であり、好ましくは、１．０×１０−１３と１．０×１０−１１との間である；
−  メンブレンの透過率Ｋｍが、好ましくは、１．０×１０−１９と１．０×１０−１４との間であり、好ましくは、１．０×１０−１７と１．０×１０−１５との間である；
−  メンブレンの平均厚みｔｍが、０．１μｍと３００μｍとの間であり、好ましくは１０μｍと７０μｍとの間である；
−  メンブレンが、５０ｎｍと１５００ｎｍとの間、好ましくは１００ｎｍと１０００ｎｍの間のメジアン細孔直径を有している；
−  メンブレンが、１０％と７０％との間、好ましくは３０％と５０％の間の開放細孔率を有している；
−  支持体の細孔のメジアン直径が、５μｍと５０μｍとの間、好ましくは１５μｍと４０μｍとの間、さらに好ましくは２０μｍと３０μｍとの間である；
−  支持体の多孔度が、２０％と６０％との間であり、より好ましくは、メンブレンの多孔度よりも、少なくとも１０％大きい；
−  流路が、円形又は多角形の断面、特には、正方形、六角形、又は八角形の断面、特には、正方形の断面、を有する；
【００２９】
本発明は、また、下記を有するフィルター処理装置にも関する：
−  上述のフィルター構造体
−  上述のフィルター構造体の周囲を封止する包囲体、この包囲体は、下記を有する：
−  フィルター処理される液体を導入するための、上述のフィルター構造体の上流面において流路と流体的に接続している、手段、
−  フィルター構造体の周縁における透過液を除去するための、上述のフィルター構造体の周縁壁と流体的に接続している、手段、
−  上述のフィルター構造体の下流面における残留分又は濃縮物を除去するための、手段。
【００３０】
本発明によれば、上述の複数のフィルター処理装置を、特には、直列で、かつ／又は並列で、使用することができる。
【００３１】
さらには、本発明は、上述のフィルター構造体の、液体の精製及び／又は分離のための、化学、医薬、食品、又は農食品産業における、バイオリアクターにおける、又は、シェールからのオイル若しくはガスの抽出における、使用、を含む。
【００３２】
最後に、本発明は、一体型フィルター構造体のサイズを最適化することを可能にする方法を記載する。これまでに記載されていない方法で、本発明の方法は、フィルター処理支持体の内在的なパラメータだけではなく、支持体の壁に適用されるフィルターメンブレンの特定の内在的なパラメータも、考慮することを提案する。
【００３３】
関係式（１）において、大きさは、慣用的な方法で、ＳＩシステムの単位で、表現される；すなわち、ｔｍ、φｆ、ｐｃ、ｐｆ、ｅｉｎｔ、ｅｅｘｔ、及びＤｈの大きさの場合には、メートル（ｍ）で、又は、Ｋｓ及びＫｍ，Ｓｆ及びＳｃの大きさの場合には、平方メートル（ｍ２）で、表現される。
【００３４】
支持体の透過率Ｋｓ及びメンブレンの透過率Ｋｍは、コゼニー−カルマン関係に基づいて、以下の式によって、定義される：Ｋ＝（ＰＯ３×Ｄ５０２）／［１８０×（１−ＰＯ）２］、ＰＯは、開放細孔率であり、Ｄ５０は、細孔のメジアン直径である。
【００３５】
本発明に係る支持体の開放細孔率及び細孔のメジアン直径は、水銀ポロシメトリーによって既知の方法で決定される。多孔度は、細孔体積に対応しており、水銀圧入によって、２０００ｂａｒで、水銀ポロシメータ、例えば、ＭｉｃｒｏｍｅｒｉｔｉｃｓのＡｕｔｏｐｏｒｅＩＶシリーズ９５００ポロシメータによって、支持体のブロックから取った１ｃｍ３の試験試料で、計測される。試料領域は、典型的にはブロックの表面の下５００μｍにまで延在している表層を除く。関係する規格は、ＩＳＯ１５９０１−１．２００５、パート１である。高圧への圧力の増加によって、ますます小さいサイズの細孔に、水銀が「押し込まれる」ことになる。水銀の圧入は、慣用的には、２つの段階で起こる。第１段階では、水銀圧入を、４４ｐｓｉａ（約３ｂａｒ）以下の低圧で空気圧によって実施して、水銀を、最も大きい細孔（４μｍ超）に導入する。第２段階では、高圧圧入を、３００００ｐｓｉａ（約２０００ｂａｒ）の最大圧力以下で、オイルによって実施する。規格ＩＳＯ１５９０１−１．２００５パート１に記載のワッシュバーン法則によれば、このようにして、水銀ポロシメータは、細孔サイズの分布を体積で確定することを可能にする。支持体のメジアン細孔直径は、体積での、母集団の５０％のしきい値に対応する。
【００３６】
メンブレンにおける細孔の合計体積に対応する、メンブレンの多孔度、及び、メンブレンのメジアン細孔直径は、有利には、本発明に従って、走査型電子顕微鏡によって、決定される。本発明に関して、この方法によってメンブレンに関して得られる多孔度は、開放細孔率に近似し得ると考えられる。典型的には、支持体の壁の部分を、断面で取得し、それにより、コーティングの厚みの全体を、少なくとも１．５ｃｍの累積的な長さにわたって、観察する。画像取得は、少なくとも５０グレイン、好ましくは少なくとも１００グレインの試料で、実施される。それぞれの細孔の表面積及び相当直径を、写真から、慣用的な画像分析技術によって、随意に、画像のコントラストを向上させる目的で画像を二値化した後に、取得する。このようにして、相当直径の分布を導出し、これから、平均細孔直径を抽出する。メンブレンの多孔度は、相当細孔直径分布曲線を統合することによって、得る。同様に、この方法は、メンブレン層を形成している粒子に関するメジアンサイズを決定するために用いることができる。メンブレン層を形成している粒子のメジアン細孔直径又はメジアンサイズを決定する１つの例は、例示として、本分野において慣用的である、下記の一連の工程を含む：
【００３７】
メンブレン層を有している支持体の、一連のＳＥＭ画像を、断面で観察されたものとして（すなわち、壁の厚み全体にわたって）、取得する。鮮明度をさらに大きくするために、写真は、材料の、研磨された部分において取得する。画像取得を、少なくとも１．５ｃｍの、メンブレン層の累積的な長さにわたって実行し、それによって、試料全体を代表する値を、得る。
【００３８】
写真を、好ましくは、画像処理技術において良く知られている二値化技術に供し、それによって、粒子又は細孔の輪郭のコントラストを増加させる。
【００３９】
メンブレン層を形成しているそれぞれの粒子又はそれぞれの細孔について、その面積を計測する。相当細孔直径又は粒径を決定する；これは、上述の粒子又は上述の細孔に関して計測された表面積と同一の表面積の完全な円盤の直径に、対応する（この操作は、潜在的には、専用のソフトウェア、特にはＮｏｅｓｉｓによって市販されているＶｉｓｉｌｏｇ（商標）によって実行することができる）。このようにして、粒子サイズ、若しくはグレインサイズ、又は細孔直径の分布を、数によって分布を与える慣用的な曲線に従って取得し、メンブレン層を形成している、粒子のメジアンサイズ及び／又は細孔のメジアン直径を、決定する；このメジアンサイズ又はメジアン直径は、それぞれ、上述の分布を、このメジアンサイズ以上の相当直径の粒子又は細孔のみを有する第１群と、及び、このメジアンサイズ又はこのメジアン直径未満の相当直径の粒子のみを有する第２群とに、分割する相当直径に、対応する。
【００４０】
支持体の形状は、図２で示されているように、封止材の有無の誤差はあるとして（封止材１７）、フィルター構造体の全体的な形状及びそのサイズを、規定する。これは、主軸に沿って伸びているチューブ状の形状を有しており、上流側基部、下流側基部、周縁表面、及び内部部分を有する。同一の形状及びサイズである上流側基部及び下流側基部は、形状において種々のものであってよく、例えば、正方形、六角形、又は円形であってよい。これらは、好ましくは、円形である。下流面（又は下流側基部）は、液体（フィルター処理される液体）の流入する流れに面して位置することが意図されており、上流面（又は上流側基部）は、流入する液体の流れとは反対側に位置することが意図されている。
【００４１】
支持体の主軸に平行な複数の流路が、支持体の内部部分に、形成されている。これらの流路は、フィルター流路としても言及され、液体の流れの方向における両端部において、開いている。
【００４２】
流路の形状は、制限されず、これは、多角形、特には六角形、又は正方形、又は八角形／正方形、又は代替的には、円形の断面を有してよく、好ましくは、円形又は正方形の断面を有している。流路の平均の水力学的直径Ｄｈは、上述した。フィルターは、フィルターの寸法に適合するために切断されうる周縁的な流路は別として、複数のカテゴリーの流路を含むことができる。流路のカテゴリーは、＋／−５％以内で同一の形状及び同一の水力学的直径を有している一群の流路によって、規定される。好ましくは、非周縁的な流路が、円状であり、かつ同一カテゴリーである。例えば、フィルターは、フィルターの周縁表面の近くに位置する流路によって形成される流路の第１カテゴリー、及び、フィルターの中央に位置する流路から形成される第２カテゴリーを含んでよく、第１カテゴリーの流路が、第２カテゴリーの流路よりも、比較的大きい水力学的直径を有することができる。しかしながら、好ましくは、フィルターは、ただ１つの単一の流路のカテゴリーを有する。
【００４３】
流路は、支持体の多孔性無機材料によって形成される内部壁によって、互いに離されている。内部壁の平均厚みは、典型的には、０．３ｍｍ〜３ｍｍ、好ましくは０．７ｍｍと２ｍｍの間、又はさらには０．４ｍｍと１．４ｍｍの間である。
【００４４】
例えば、周縁壁の平均厚みは、１ｍｍと５ｍｍとの間、好ましくは１．５ｍｍと３ｍｍの間である。
【００４５】
支持体は、多孔性無機材料、特には、非酸化物セラミック材料、例えば、ＳｉＣ、特には、再結晶化ＳｉＣ、Ｓｉ３Ｎ４、Ｓｉ２ＯＮ２、ＳｉＡｌＯＮ、ＢＮ、又はこれらの組み合わせから形成されている。その多孔度は、典型的には、２０％〜７０％、好ましくは４０％〜５０％であり、メジアン細孔直径が、５ｎｍ〜５０μｍ、好ましくは１００ｎｍ〜４０μｍ、より好ましくは５μｍ〜３０μｍ、好ましくは２０μｍ〜４０μｍである。支持体の透過率Ｋｓは、好ましくは、１．０×１０−１４と１．０×１０−１１との間、好ましくは、１．０×１０−１３と１．０×１０−１２ｍ２との間である。
【００４６】
本発明に係る一体型フィルター構造体は、流路の内側表面を覆うメンブレンも、有する。これは、多孔性の無機材料、特には、非酸化物セラミック材料、例えば、ＳｉＣ、特には、再結晶化ＳｉＣ、Ｓｉ３Ｎ４、Ｓｉ２ＯＮ２、ＳｉＡｌＯＮ、ＢＮ、又はこれらの組み合わせから形成されている。その多孔度は、典型的には、１０％〜７０％であり、メジアン細孔直径が、１０ｎｍ〜５μｍである。メンブレンの透過率Ｋｍは、好ましくは、１０−１９ｍ２と１０−１４ｍ２との間、好ましくは、１．０×１０−１７ｍ２と１．０×１０−１６ｍ２との間である。メンブレンは、典型的には、０．１μｍ〜３００μｍ、好ましくは１μｍ〜２００μｍ、より好ましくは１０μｍ〜７０μｍの平均厚みｔｍを有する。
【００４７】
本発明に係るフィルター構造体は、当業者に知られている任意の技術によって得ることができる。慣用的な製造方法は、一般に、支持体を製造する主要工程、そして、メンブレンを堆積する主要工程を、含む。
【００４８】
支持体は、好ましくは、ダイを通してペーストを押出し、その後に、乾燥及び焼成を行い、それによって、支持体の材料を焼結し、用途のために必要とされる多孔度及び機械的強度を得ることによって、得られる。例えば、再結晶化ＳｉＣでできている支持体の場合には、特には下記の製造工程に従って、得ることができる：
【００４９】
−  純度９８％超の炭化ケイ素の粒子を含有し、粒子の７５質量％が３０μｍ超の直径を有するような粒子サイズ分布を有し、レーザーグラニュロメトリーによって計測したこの粒子サイズ画分の、質量でのメジアン直径が３００μｍ未満である、混合物を、混錬すること。混合物は、セルロースから誘導されるタイプの有機バインダーも含有する。水を加え、押出が可能な可塑性を有する均一なペーストが得られるまで、混合物を混錬する。ダイを、本発明に係る一体物が得られるように、構成する。
【００５０】
−  化学的に結合していない水の含有量を１質量％未満にまで低減するのに十分な長さにわたって、未加工一体物を、マイクロ波を用いて乾燥させる。
【００５１】
−  １９００℃以上２４００℃未満の温度にまで焼成すること。この温度を、典型的には、１時間以上、好ましくは３時間以上にわたって維持する。得られる材料は、２０体積％〜７０体積％、好ましくは４０体積％〜５０体積％の開放細孔率を有し、約１０ｎｍ〜５０μｍ、好ましくは１０ｎｍ〜４０μｍ、より好ましくは２０μｍ〜３０μｍのメジアン細孔直径を有する。
【００５２】
そして、フィルター支持体を、メンブレンでコーティングする。メンブレンは、当業者に知られる種々の技術を用いて適用してよく、懸濁液又はスラリー、化学気相堆積（ＣＶＤ）又は熱スプレー堆積、例えばプラズマスプレーによって、堆積してよい。好ましくは、メンブレン層を、スラリー又は懸濁液から、コーティング処理によって適用する。複数の一連の層を適用することによって、メンブレンを得てもよい。メンブレンは、一般には、プライマー層として言及される第１層を含み、これは、基材と直接に接触して適用される。プライマーは、キーコートとして機能する。プライマーを適用するために用いられるスラリーは、好ましくは、３０重量％と１００重量％の間の、１μｍ〜３０μｍのメジアン直径を有するＳｉＣの粒子を含有し、補充物は、例えば、金属ケイ素の粉末、シリカ及び／又は炭素の粉末である。この粉末の混合物に、粉末の合計質量の８０％〜１２０％に対応する質量の脱イオン水を添加する。メンブレンは、プライマー層に適用される分離層も含む。フィルターにその選択性を付与するために多孔度が制御されるのは、この分離層においてである。分離層を適用するために用いられるスラリーは、３０重量％〜７０重量％の、０．５μｍ〜２０μｍのメジアン直径を有するＳｉＣの粒子、又は、合計で３０重量％〜７０重量％の、金属ケイ素、シリカ、及び炭素の混合物、を含有することができ、補充物は脱イオン水である。特定の添加剤、例えば、増粘剤、バインダー及び／又は分散剤などを、スラリーに添加してよく、それによって、特にスラリーのレオロジーを制御する。スラリーの粘度は、典型的には、規格ＤＩＮ−５３０１９−１：２００８に従って２２℃においてせん断勾配１ｓ−１で計測したときに、０．０１Ｐａ．ｓ〜０．８Ｐａ．ｓ、好ましくは０．０５Ｐａ．ｓ〜０．７Ｐａ．ｓである。スラリーは、典型的には、水の質量の０．１％〜１％の、好ましくはセルロース誘導体から選択される増粘剤を、含有してよい。スラリーは、典型的には、ＳｉＣ粉末の質量の０．１％〜５％の、好ましくはポリ（ビニルアルコール）（ＰＶＡ）又は及びアクリルの誘導体から選択されるバインダーを含有してよい。スラリーは、また、ＳｉＣ粉末の質量の０．０１％〜１％の、好ましくはポリアンモニウムメタクリレートから選択される分散剤を含有してもよい。１又は複数の層のスラリーを適用して、メンブレンを形成してもよい。スラリーの層の適用は、典型的には、０．１μｍ〜８０μｍの厚みのメンブレンを得ることを可能にするが、スラリーの複数の一連の層を適用することによって、典型的には、１００μｍ〜３００μｍの比較的厚いメンブレンを得ることができる。
【００５３】
このようにしてコーティングされた支持体を、典型的には３０分間以上にわたって周囲雰囲気温度で乾燥させ、そして、６０℃で２４時間以上にわたって乾燥させる。このようにして乾燥された支持体を、典型的には１０００℃〜２２００℃である焼成温度で、非酸化性雰囲気において、好ましくはアルゴン下において、焼結し、そのようにして、画像分析によって計測したしたときに１０体積％〜７０体積％であるメンブレン多孔度、及び、画像分析によって計測したときに１０ｎｍ〜５μｍであるメジアン相当細孔直径を、得る。
【００５４】
本発明に係るフィルター構造体は、液体を精製する種々の用途、及び／又は、液体の粒子若しくは分子を分離する種々の用途に、使用することができる。本発明に係るフィルター構造体は、本発明に従って液体を精製する種々の用途に用いることができる。これによれば、フィルター処理される液体の粘度とは独立に、ろ液の流れを最大化することができる。例えば０．１ｍＰａ．ｓ〜２０ｍＰａ．ｓ又はさらには０．１ｍＰａ．ｓ〜５０ｍＰａ．ｓの動的粘度を有する液体をフィルター処理するために、用いることができる。フィルター処理される液体の動的粘度は、規格ＤＩＮ５３０１９−１：２００８に従って、２０℃で１ｓ−１のせん断勾配のもとで、計測することができる。本発明は、特には、上述のフィルター構造体の、シェールからの石油又はガスの抽出から派生する製造水を精製するための使用に関する。本発明は、また、液体の精製及び／又は分離のための、化学、医薬、食品、又は農食品の産業における、又はバイオリアクターにおける、水泳プール水における、種々の工業的なプロセスにおいて、用途が見いだされる。
【００５５】
添付の図面は、より詳細に、本願の特定の態様を説明する。しかしながら、下記の情報は、本発明の範囲を、図面に記載されている発明のいずれかの態様に限定するものと考えられるべきではない。
【００５６】
図１は、接線方向フィルター構造体であり、これは、主軸（Ｘ）を有する円筒形状の支持体１、フィルター処理される液体が循環する方向に従って、上流面２、及び下流面３、を有する。主軸（Ｘ）に平行に、複数の流路４が、支持体の内部部分８に形成されており、多孔性の内部壁５によって、互いに分離されている。周縁壁７が、支持体の内部部分８に位置する流路を、外部から分離する。流路４は、フィルター処理される液体が循環する方向において、上流面及び下流面において、開かれている。流路４は、その内部表面において、（明確さのために図１では１つの流路のみについて描写されている）メンブレン６によって、覆われている。作動時には、液体が下流面に送られ、流路４を介して構造体を通過する。接線方向フィルター処理の原理によれば、液体の一部が構造体１の多孔性の壁５を通過し、壁に適用されているメンブレン６を介して、フィルター処理される。フィルター処理された液体（ろ液）は、周縁壁７を通過した後に、フィルターの周縁において、それ自体知られている（図１には図示されていない）回収手段、例えば、国際公開第２０１７／０８５５５１号に記載されているタイプの回収手段を介して、回収される。流路に残っている液体（残留分）は、構造体の上流側において除去され、例えば、同一タイプの他のフィルター処理ユニットの方に送られる。
【００５７】
一般的な法則として、図２で見られるように、上述のフィルター構造体は、上述のフィルター構造体の周りを封止する包囲体１１を含むフィルター処理装置１０に、挿入される。この包囲体は、特には、図２で見られるように、フィルター処理される液体１５を導入するための、上述のフィルター構造体の上流面において流路と流体的に接続している、手段１２、フィルター構造体の周縁において透過液９を除去するための、上述のフィルター構造体の周縁壁に流体的に接続している、手段１３、及び、上述のフィルター構造体の下流面における残留分又は濃縮物１４を除去するための、手段１６、並びに、封止材１７を、有している。
【００５８】
図３は、流入流路及び流出流路が円状の断面であるフィルター処理フィルターの上流面の正面図である。図３は、上述のパラメータｅｉｎｔ（流路間の内部壁の最小厚み）、ｅｅｘｔ（フィルターの周縁壁の最小厚み）、ｔｍ及びＤｈを、描写している。
【００５９】
本発明を、添付の図１〜図５とともに、下記の非制限的な例示を用いて、説明する。
【実施例】
【００６０】
≪Ａ：第１の一連の例≫
本発明に係る構造体（実施例１）及び比較構造体（Ｃ１１〜Ｃ１６）の第１の一連の例を、下記の方法に従って、準備した。
【００６１】
＜実施例（発明）＞
支持体を、当業者に既知の技術に従って、炭化ケイ素のハニカムを形成することによって、製造した。これを行うために、下記を、混合器において混合した：
−  約６０μｍのメジアン直径を有する粒子の第１粉末７５重量％、及び、約２．０μｍのメジアン直径を有する粒子の第２粉末２５重量％を含有する、純度９８％超の炭化ケイ素の粒子の２つの粉末の混合物３０００ｇ、
−  セルロース誘導体タイプの有機バインダー３００ｇ。
【００６２】
ＳｉＣ及び有機バインダーの質量に対して約２５重量％の水を添加し、混合物を混合して、４０％の多孔度を有する支持体を得るための押出を可能にする可塑性を有する、均一なペーストを、形成した。
【００６３】
ダイを用いてこのペーストから支持体を押出し、それによって、５１ｍｍの直径及び３００ｍｍの長さを有する円筒状の未加工一体型ブロックを得た。これの内部部分は、円状断面の複数の流路を有していた。ダイの形状は、図４のような、３ｍｍの水力学的直径を有する円状断面の流路、及び１２００μｍの最小厚みを有する内部壁を得るために適していた。
【００６４】
得られた未加工支持体を、乾燥し、それによって、化学的に結合していない水の含有量を、１重量％未満にし、そして、アルゴン下で、２１００℃の温度にまで焼成し、この温度を５時間にわたって維持した。得られた支持体は、水銀ポロシメトリーによって測定したときに、開放細孔率４０％、及び約２５μｍのメジアン細孔直径を有していた。
【００６５】
そして、フィルター処理メンブレンを、流路の内部表面に適用した。メンブレンは、スラリーコーティングによって適用した。これを行うために、スラリーから、メンブレンキーイングプライマーを、まず形成した。このスラリーの無機配合は、約２０μｍのメジアン直径Ｄ５０を有する黒色ＳｉＣの粒子の粉末５０重量％、及び、脱イオン水５０％を含有していた。
【００６６】
そして、約１μｍのメジアン直径を有するＳｉＣの粒子５０重量％及び脱イオン水５０％を含有するスラリーから、分離層を、プライマー層に適用した。スラリーの粘度は、規格ＤＩＮＣ３３−５３０１９−１：２００８に従って２２℃においてせん断勾配１ｓ−１で計測したときのスラリーの粘度を、当業者に既知の添加剤を用いて、０．１Ｐａ．ｓに調節した。
【００６７】
プライマー及びメンブレンは、同じ方法で適用した。スラリーは、２０回転／分で攪拌しつつタンクに導入された。攪拌を維持したまま、わずかな吸引下、典型的には２５ｍｂａｒにおける空気除去段階の後に、貯留容器を約＋１ｂａｒのわずかな過圧下で配置し、それにより、支持体の内部が、底部から上部にまでコーティングされうるようにした。この操作は、３００ｍｍの長さの支持体に関して、ほんの数秒しか要しない。スラリーは、フィルター要素の流路の内部壁をコーティングし、そして、余分は、堆積の直後に重力下で除去した。
【００６８】
そして、コーティングされた支持体を、３０分間にわたって周囲雰囲気で乾燥させ、そして、６０℃で３０時間にわたって乾燥させた。そして、このようにして乾燥させたコーティングされた支持体を、４時間にわたってアルゴンの周囲雰囲気下で１４００℃の温度で焼結させ、それによって、２５０ｎｍのメジアン細孔直径を有する多孔度４０％のメンブレンを得た。
【００６９】
このようにして得られたフィルター構造体は、添付の表１に報告する特徴を有していた。その直径φｆは、本発明に係る関係式（１）を満たす。
【００７０】
＜比較例Ｃ１１及びＣ１２＞
本発明に係る実施例とは異なり、ダイを修正して、比較的小さい直径の支持体を得て、実施例１に係るフィルターと同一の直径φｆを有する複数要素フィルターを、形成した。他の構造体パラメータは、すべて、そのままであった。３つのユニットを、国際公開第２０１７／０８５５５１号に記載の原則に従ってアセンブルして、比較例Ｃ１１に係るフィルターを構成した；４つのユニットを、国際公開第２０１７／０８５５５１号に記載の原則に従ってアセンブルして、比較例Ｃ１２に係るフィルターを構成した。アセンブルされたフィルターにおけるそれぞれのユニットの間の間隔は、３ｍｍであった。
【００７１】
＜比較例Ｃ１３及びＣ１４＞
支持体及びメンブレンを、本発明に係る例と同様にして製造した。本発明に係る実施例１とは異なり、ダイを修正して、それぞれ４０ｍｍ及び６２ｍｍの直径φｆを有する例Ｃ１３及びＣ１４に係る一体型支持体を得た。他の構造体パラメータは、すべてそのままであった。したがって、これらの２つの構造体の直径は、本願において本発明に係る式（１）によって定義されている範囲の、それぞれ下限及び上限の、外にある。
【００７２】
＜比較例Ｃ１５及びＣ１６＞
比較例Ｃ１５及びＣ１６に係るフィルターは、比較例Ｃ１４と同一の直径を有しているが、国際公開第２０１７／０８５５５１号に記載の原則に従って、ユニットをアセンブルし、それによって、Ｃ１４に係る一体型フィルター構造体と同一の直径φｆを有する複数要素フィルターを作り出すことによって、形成された。他の構造体パラメータは、この例に対して変更しないままであった。アセンブルされたフィルターにおけるそれぞれのユニットの間の間隔は、３ｍｍであった。
【００７３】
実施例１及びＣ１１〜Ｃ１６に関して得られた全てのデータ及び結果を、下記の表１に報告する。
【００７４】
＜Ｂ：第２の一連の例＞
この第２の一連の例では、本発明に係る構造体（実施例２）及び比較構造体（Ｃ２１〜Ｃ２６）を、下記に記載のものと同一の方法及び原則を用いて、準備した。この第２の一連の例では、支持体の透過率Ｋｓが変更されていた。
【００７５】
＜本発明に係る実施例２＞
実施例１とは異なる、透過率Ｋｓに関する別の値を得るために、この第２の一連の例では、支持体を、約１１μｍのメジアン直径を有する粒子の第１粉末７０重量％、及び、約０．５μｍのメジアン直径を有する粒子の第２粉末３０重量％を含有する、純度９８％超の炭化ケイ素の粒子の２つの粉末の混合物から、製造した。
【００７６】
そして、得られた未加工支持体を乾燥させて、化学的に結合していない水の含有量を、１重量％未満にし、そして、アルゴン下で２１５０℃の温度にまで焼成し、この温度を５時間にわたって維持した。得られた支持体は、水銀ポロシメトリーで計測したときに、４０％の開放細孔率、及び、約１５μｍのメジアン細孔直径を有していた。
【００７７】
このようにして得られた支持体の透過率は、表２で報告されるように、第１の一連の例において計測されたものよりも、低かった。そして、例示のために用いられた方法と同一の手順を使用して、実施例１に係る構造体と同一のプライマーとともに、同一のメンブレンを、適用した。
【００７８】
＜比較例Ｃ２１〜Ｃ２６＞
比較例Ｃ２１〜Ｃ２６は、それぞれ、Ｃ１１〜Ｃ１６に対応しており、これらの例では、実施例２に係る比較的低い透過率の支持体を用いてフィルターを形成した点が、異なっている。
【００７９】
得られた全てのデータ及び結果を、下記の表２に報告する。
【００８０】
＜テスト及び結果の表＞
これらの一体型又は複数要素のフィルター構造体のそれぞれに関して、Φ／Φｍａｘを決定した。Φは、対象のフィルター構造体の特性流であり、Φｍａｘは、第１の一連の例に関して本発明に係る実施例１に係るフィルター構造体について計測した流れ、又は、第２の一連の例に関して本発明に係る実施例２に係るフィルター構造体について計測した流れであり、１００％の効率が与えられている。フィルターの特性流は、下記の方法を用いて評価した：２５℃の温度において、脱塩水から形成される液体を、評価対象のフィルターに、０．５ｂａｒのメンブレン間圧力、及び２ｍ／ｓの流路方向流速で、供給する。透過液を、フィルターの周縁で回収する。フィルターの特性流の計測を、２０時間のフィルター処理の後で、Ｌ／ｈ／ｍ／ｂａｒで表す。得られた結果を、このようにして得られたフィルターの関連する寸法特性と一緒に、下記の表１にまとめる。
【００８１】
＜結果の解釈＞
（第１の一連の例（本発明に係る実施例１、及びＣ１１〜Ｃ１６）について）
表１に記載の流れの比によって示されているように、例Ｃ１１及びＣ１２に係る複数要素のフィルターは、本発明に係る実施例１に係る一体型構造体よりも劣るフィルター処理能力を有する。
【００８２】
例Ｃ１３に係る一体型フィルター構造体は、本発明に従った直径を有しておらず、参照構造体と比較して大幅に劣る流れを示す。
【００８３】
例Ｃ１４〜Ｃ１６の比較が明らかにすることができるのは、支持体及びフィルターメンブレンの構造特性の組み合わせを考慮している、本発明に従って選択された一体型のフィルター構造体が、最適化されている流れ及びフィルター処理能力を示す、ということである。特に、複数のフィルターユニット（例Ｃ１５及びＣ１６）をアセンブルすることによって得られるフィルターに従って計測される流れは、同一の直径を有する一体型の構造体（例Ｃ１４）に関する流れよりも、良好な性能を示す。このような場合には、複数要素のフィルターは、実施が比較的複雑ではあるが、比較的良好に機能する。
【００８４】
実施例２が示すのは、本発明を適用することによって、比較的低い支持体透過率Ｋｓは、一体型フィルター構造体の比較的小さい直径φｆを要求する、ということである。
【００８５】
第１の一連の例と同様に、本発明に係る同一の式（１）を適用することによって、支持体及びメンブレンの構造体パラメータに従って、フィルターの直径を最適化することができることが、見いだされる。
【００８６】
同様に本願の会社の出願に係るものである国際公開第２０１５／１７７４７６号（Ｄ１）及び国際公開第２０１６／０９７６６１号（Ｄ２）で記載されている種々のフィルターも、評価した。テスト及び計算の結果を、下記の表３に報告する。これらの例で記載される構造体の直径の値は、最適ではなく、かつ、特には本願の特許請求の範囲に記載の本発明の要件を満たしていないことが、分かるであろう。
【００８７】
【表１】
2021504128.tif 000004
【００８８】
【表２】
2021504128.tif 000005
【００８９】
【表３】
2021504128.tif 000006
【図１】
2021504128.tif 000009
【図２】
2021504128.tif 000010
【図３】
2021504128.tif 000011
【図４】
2021504128.tif 000012
【図５】
2021504128.tif 000013
【国際調査報告】
2021504128.tif 000014
2021504128.tif 000015
2021504128.tif 000016
2021504128.tif 000017
2021504128.tif 000018
2021504128.tif 000019